FR 2655337 A1 19910607 FR 9012900 A 19901018 La présente invention concerne un composé du type de la guanidine destiné au développement d'images électrostatiques et un toner contenant ce composé de guanidine La présente invention concerne aussi un développateur contenant le toner, servant au développement d'images électrostatiques La présente invention concerne en outre une unité d'appareil qui est installée de façon amovible sur le corps d'appareil et qui comprend un système de développement doté du toner ou du développateur servant au développement d'images électrostatiques et un corps devant être chargé, tous deux étant intégrés sur un même support pour former l'unité La présente invention a trait en outre à un appareil électrophotographique pourvu d'un système de développement, qui contient le toner ou le développateur servant au développement d'images électro- statiques, et à un appareil à fac-similé qui utilise comme imprimante l'appareil électrophotographique. Divers procédés électrophotographiques ont été révélés, par exemple, dans le brevet des Etats-Unis d'Amérique No 2 297 691 et dans les brevets japonais publiés sous les numéros 42-23910 et 43-24748. Les méthodes de développement appliquées aux procédés électrophotographiques se divisent grossièrement en une méthode de développement à sec et en une méthode de développement par voie humide La méthode de développement à sec se divise en outre en une méthode utilisant un développateur à deux composants et une méthode utilisant un développateur à un seul composant. Des résines naturelles ou synthétiques en poudre fine, dans lesquelles une matière colorante ou un pigment est dispersé, sont utilisées comme toner appliqué à la méthode de développement par voie sèche Par exemple, des particules ayant des diamètres de 1 à 30 Mm, qui sont obtenues par pulvérisation d'un liant de la nature d'une résine telle qu'un polystyrène dans lequel un agent colorant est dispersé, sont utilisées comme toner que l'on utilise comme développateur à un seul composant Des particules contenant une matière magnétique telle que la magnétite sont utilisées comme toner magnétique générale- ment connu Dans le cas de la méthode utilisant un développateur à deux composants, le toner utilisé est en général mélangé à des particules de support telles que des perles de verre ou du fer en poudre. Les deux types de toners indiqués ci-dessus doivent avoir des charges positives ou négatives qui correspondent à la polarité de l'image électrostatique latente développée. Bien que le composant résine du toner propre- ment dit puisse être chargé par électrification par frottement, les résines normalement utilisées ne s'électri- fient par frottement qu'à un niveau relativement bas Il en résulte un développement retardé avec formation d'images manquant de clarté et voilées En vue de charger par frottement les particules de toner jusqu'à un niveau désiré, on ajoute au toner un agent applicateur de charge, que l'on appelle agent régulateur de charge. Des exemples d'agents régulateurs de charge, qui sont connus à l'heure actuelle comme agents propres à être chargés positivement par frottement, comprennent des colorants de la classe de la nigrosine, des colorants aziniques, des colorants et pigments de la classe du triphénylméthane, des sels d'ammonium quaternaire et des polymères dont les chaînes latérales renferment des sels d'ammonium quaternaire. Toutefois, étant donné que ces agents régula- teurs de charge souillent aisément un manchon ou des supports, la quantité de charge par frottement du toner, qui contient l'un des agents régulateurs, décroît lors- qu'augmente le nombre de feuilles de papier de copiage utilisé Cela entraîne une réduction de la densité d'image. Etant donné qu'un type donné d'agent régulateur de charge est insuffisamment propre à être chargé par frottement et est sensible à la chaleur et à l'humidité, cet agent a pour effet que la densité d'image est modifiée par une variation de l'environnement En outre, étant donné qu'un type donné d'agent régulateur de charge a une dispersibilité médiocre dans des résines, le toner contenant cet agent crée un manque d'uniformité dans la quantité de charges de frottement des particules de toner et produit aisément un voile En outre, attendu qu'un type donné d'agent régulateur de charge manque de stabilité à l'égard des conservateurs, l'aptitude à porter des charges de frottement s'altère au cours de la conservation à long terme Un certain type d'agent régulateur de charge est coloré et ne peut donc pas être utilisé dans des toners pour la couleur. Devant cette situation, il est donc urgent de trouver un agent régulateur de charge qui remédie aux problèmes exposés ci-dessus, et c'est pourquoi un tel agent a été mis au point. L'un des buts de la présente invention est de trouver un composé nouveau du type de la guanidine qui possède une bonne dispersibilité dans des résines et qui puisse être utilisé comme agent régulateur de charge ayant un haut niveau d'aptitude à porter des charges positives. Un autre objectif de la présente invention est de trouver un composé nouveau du type de la guanidine qui possède une bonne dispersibilité dans des résines et qui puisse être utilisé comme composé intermédiaire pour la production d'un agent régulateur de charge ayant un haut niveau d'aptitude à porter des charges positives. Un autre but de la présente invention est de trouver un composé nouveau du type de la guanidine qui puisse être utilisé comme agent régulateur de charge blanc ou légèrement coloré qui puisse être utilisé dans un toner couleur ayant la propriété d'être chargé positivement. Un autre objectif de la présente invention est de trouver un toner qui puisse être utilisé pour le développement d'images électrostatiques et qui renferme un composé nouveau du type de la guanidine capable de résoudre les divers problèmes décrits ci-dessus inhérents au développement électrostatique. Un autre objectif de la présente invention est de trouver un toner couleur ayant un haut niveau d'aptitude à porter des charges positives et une excellente tonalité de couleur, convenable du point de vue de la couleur. Un autre objectif de la présente invention est de trouver un développateur comprenant le toner renfermant un composé nouveau de guanidine qui puisse résoudre les divers problèmes mentionnés ci-dessus inhérents au développement électrostatique. Un autre but de la présente invention est de trouver un appareil électrophotographique comprenant un système de développement renfermant le toner ou le développateur, qui puisse résoudre les problèmes mentionnés ci-dessus liés au développement électrostatique. La présente invention a en outre pour objet de trouver une unité d'appareil comprenant au moins un système de développement renfermant le toner ou le développateur, qui puisse résoudre les divers problèmes décrits ci-dessus en matière de développement électrostatique et qui est installé de façon amovible sur le corps d'un appareil. Un autre objectif de la présente invention est de trouver un appareil pour fac-similé qui utilise comme imprimante l'appareil électrophotographique qui peut résoudre les divers problèmes mentionnés ci-dessus liés au développement électrophotographique. La présente invention a en outre pour objet de trouver un composé du type de la guanidine répondant à la formule suivante: R 2 R 3 _R t R 7 I = N 4C fi 2 X U R 8 R N Rt Rs R 6 dans laquelle R 1 à R 8 représentent chacun un atome d'hydrogène, un groupe alkyle, un groupe amino, un groupe alkoxy, un groupe aryle substitué ou non substitué et R 1 à R 8 sont identiques ou sont différents les uns des autres et peuvent former ensemble un noyau avec les substituants adjacents; X est un atome d'halogène, un groupe hydroxyle et un groupe alkoxy; et m et N représentent chacun un nombre entier ayant une valeur de 1 à 8. La présente invention a en outre pour objectif de proposer un toner pour le développement d'images électrostatiques, comprenant une résine servant de liant et un composé du type de la guanidine répondant à la formue suivante: i{ l \ CH ) m-X Nil R 4 dans laquelle R 1 à R 8 représentent chacun un atome d'hydrogène, un groupe alkyle, un groupe amino, un groupe alkoxy, un groupe aryle substitué ou non substitué et R 1 à R 8 peuvent être identiques ou différents les uns des autres et peuvent former un noyau avec les substituants adja- cents; X est un atome d'halogène, un groupe hydroxyle ou un groupe alkoxy; et _ et N représentent chacun un nombre entier ayant une valeur de 1 à 8. La présente invention a en outre pour objet de proposer un développateur du type à deux composants pour le développement d'images électrostatiques, comprenant un toner et des particules de support, dont le toner est constitué d'un liant formé d'une résine et d'un composé du type de la guanidine répondant à la formule suivante R 3 _ 1 t R: R 3 N I =N ( C I 22) n RS 4 Rs Rs dans laquelle R 1 à R 8 représentent chacun un atome d'hydrogène, un groupe alkyle, un groupe amino, un groupe alkoxy, un groupe aryle substitué ou non substitué et RI à R 8 peuvent être identiques ou différents les uns des autres et peuvent former un noyau conjointement avec les substi- tuants adjacents; X représente un atome d'halogène, un groupe hydroxyle et un groupe alkoxy; et _ et N représen- tent chacun un nombre entier ayant une valeur de 1 à 8. L'un des objectifs de la présente invention est de proposer une unité d'appareil comprenant: a) un corps pouvant être chargé pour supporter des images électrostati- ques, b) un système de chargement destiné à charger ce corps et c) un système de développement servant à dévelop- per une image électrostatique supportée par ledit corps pouvant être chargé, le système de chargement et le système de développement étant intégrés sur leur support pour former une seule et même unité qui est installée de façon amovible sur le corps de l'appareil, et le système de développement comprend au moins un toner servant à développer une image électrostatique, constitué d'une résine servant de liant et d'un composé du type de la guanidine répondant à la formule suivante R Nil R l=N {GC 112)( 1)0 R 5 R 6 dans laquelle R 1 à R 8 représentent chacun un atome d'hydrogène, un groupe alkyle, un groupe amino, un groupe alkoxy, un groupe aryle substitué ou non substitué et R 1 à R 8 peuvent être identiques ou peuvent être différents les uns des autres et peuvent former un noyau conjointement avec les substituants adjacents; X représente un atome d'halogène, un groupe hydroxyle et un groupe alkoxy; et m et N représentent chacun un nombre entier ayant une valeur de 1 à 8. L'un des objectifs de la présente invention est de proposer un appareil électrophotographique comprenant: (a) un corps pouvant être chargé servant à supporter des images électrostatiques, (b) un système de chargement destiné à charger ledit corps et (c) un système de développement servant à développer une image électrostati- que supportée par ledit corps pouvant être chargé, le système de développement comprenant au moins un toner servant à développer une image électrostatique, constitué d'une résine servant de liant et d'un composé du type de la guanidine répondant à la formule suivante: R 2 fi 3 fl n 3-n- C=N{Cîi 2)X: N I{ \ 6 s Rs dans laquelle RI à R 8 représentent chacun un atome d'hydrogène, un groupe alkyle, un groupe amino, un groupe alkoxy, un groupe aryle substitué ou non substitué et RI à R 8 peuvent être identiques ou peuvent être différents les uns des autres et peuvent former un noyau conjointement avec les substituants adjacents; X représente un atome d'halogène, un groupe hydroxyle et un groupe alkoxy; et m et N sont chacun un nombre entier ayant une valeur de 1 à 8. Un autre objet de la présente invention est de proposer un appareil pour fac-similé comprenant: (a) un dispositif formant une image électrophotographique et (b) un système récepteur qui sert à recevoir des informations en image depuis un terminal se trouvant à distance, le dispositif de formation d'images électrophotographiques comprenant (i) un corps pouvant être chargé servant à supporter des images électrostatiques, (ii) un système de chargement servant à charger ledit corps et (iii) un système de développement servant à développer une image électrostatique supportée par ledit corps pouvant être chargé, le système de développement comprenant au moins un toner pour le développement d'une image électrostatique, constitué d'une résine servant de liant et d'un composé du type de la guanidine répondant à la formule suivante: R 2 NH 7 G C=N ns ns RS RG dans laquelle R 1 à R 8 représentent chacun un atome d'hydrogène, un groupe alkyle, un groupe amino, un groupe alkoxy, un groupe aryle substitué ou non substitué et R 1 à R 8 peuvent être identiques ou peuvent être différents les uns des autres et former un noyau conjointement avec les substituants adjacents; X représente un atome d'halogène, un groupe hydroxyle et un groupe alkoxy; et m et n représentent chacun un nombre entier ayant une valeur de 1 à 8. Le composé nouveau du type de la guanidine de la présente invention possède dans une mesure suffisante la propriété d'être chargé positivement par frottement et est doué d'excellentes propriétés en tant qu'agent régulateur de charges pour des toners. Sur les dessins: la figure 1 est une représentation schématique de l'organisation d'un appareil électrophotographique du type général fonctionnant par transfert; et la figure 2 est un schéma synoptique d'un appareil pour fac-similé qui utilise comme imprimante un appareil électrophotographique. La présente invention propose un composé nouveau du type de la guanidine répondant à la formule (I) ou (II) suivante: Formule (I) R 2 R 3 RI Nil R 7 C =N C 2) Ci c 2) -X NH R R 4 Rs R 6 dans laquelle R 1 à R 8 désignent chacun un atome d'hydro- gène, un groupe alkyle, un groupe amino, un groupe alkoxy, un groupe aryle substitué ou non substitué et R 1 à R 8 peuvent être identiques ou peuvent être différents les uns il des autres et peuvent former un noyau conjointement avec les substituants adjacents; X représente un atome d'halogène, un groupe hydroxyle et un groupe alkoxy; et m et N sont chacun un nombre entier ayant une valeur de 1 à 8. Formule (II) NIl N Il I 132 R 3 -e -R 1 R 2 dans laquelle R 1, R 2 et R 3 représentent chacun un atome d'hydrogène, un groupe alkyle ayant 1 à 4 atomes de carbone, un groupe alkoxy ayant 1 à 4 atomes de carbone ou un groupe phényle et Ri, R 2 et R 3 peuvent être identiques ou différents les uns des autres et peuvent former un noyau conjointement avec les substituants adjacents; et X est un atome d'halogène. La Demanderesse a trouvé que le composé nouveau du type de la guanidine exprimé par la formule (I) et de préférence par la formule (II), dans lequel un substituant porteur d'un atome d'halogène est fixé sur chacun des atomes d'azote, est doué d'une excellente stabilité thermique et possède à un haut degré la propriété d'être positivement chargé par frottement, et doué d'excellentes propriétés en tant qu'agent régulateur de charges. Bien que des exemples de groupes alkyle exprimés par R 1 à R 8 comprennent un groupe méthyle, un groupe éthyle, un groupe n-propyle, un groupe isopropyle, un groupe tertio-butyle et un groupe stéaryle, un groupe alkyle ayant 1 à 6 atomes de carbone est préférable en raison de la facilité de synthèse du composé. Bien que des exemples de groupes alkoxy comprennent un groupe méthoxy, un groupe éthoxy, un groupe n-propoxy, un groupe n-butoxy, un groupe tertiobutoxy et un groupe n-pentoxy, un groupe alkoxy ayant 1 à 6 atomes de carbone est préférable en raison de la facilité de la synthèse du composé. Bien que des exemples de groupes amino comprennent un groupe amino, un groupe méthylamino, un groupe éthylamino, un groupe diméthylamino, un groupe diéthylamino, un groupe dibutylamino et un groupe dodé- cénylamino, un groupe amino ayant 1 à 6 atomes de carbone est préférable en raison de la facilité de synthèse du composé. Des exemples de groupes aryle dont chacun peut porter un substituant comprennent un groupe phényle substitué ou non substitué, un groupe tolyle substitué ou non substitué, un groupe xylyle substitué ou non substitué et un groupe naphtyle substitué ou non substitué Des exemples de substituants des groupes aryle comprennent un groupe alkyle et un groupe alkoxy Un substituant ayant 12 ou moins de 12 atomes de carbone est préférable en raison de la facilité de la synthèse du composé. Lorsque R 1 à R 6 ou R 7 et R 8 sont adjacents, les substituants adjacents peuvent former un noyau Par exemple, des groupes aryle portant des substituants R 1 à R 6 peuvent former un groupe tétrayle Cela s'applique à un groupe alkyle, un groupe aryle ou un groupe alkoxy exprimé par R 7 ou R 8. Des composés du type de la guanidine sont déjà connus, par exemple d'après le brevet des Etats-Unis d'Amérique N O 4 663 263 et servent d'excellents agents de régulation de charge Toutefois, attendu qu'un dérivé de guanidine de type connu présente une réactivité entre le squelette de base de la guanidine et un acide, il ne peut pas être aisément appliqué à une résine servant de liant ayant un haut indice d'acide, parce que la quantité de charge varie avec le temps Tandis qu'un dérivé de guanidine, dans lequel un substituant tel qu'un groupe aryle, un groupe aralkyle ou un groupe alkyle est attaché aux trois atomes d'azote du squelette fondamental de la guanidine, présente une faible réactivité entre le squelette de base de la guanidine et un acide par suite de l'empêchement stérique exercé par les substituants Ce dérivé de guanidine est donc extrêmement efficace pour le cas o on utilise comme liant une résine ayant un haut indice d'acide Etant donné que le dérivé de guanidine de la présente invention porte des substituants qui sont, respectivement, fixés aux trois atomes d'azote, il exerce le même effet que celui qui est décrit ci-dessus Le dérivé de guanidine de la présente invention permet aussi une autre amélioration résidant dans la bonne dispersibilité dans une résine, que possèdent des dérivés classiques de guanidine On considère que cela est dû à la polarité d'une portion exprimée par X dans la formule (I) En conséquence, attendu que les conditions de production d'un toner, notamment les conditions de malaxage, peuvent être établies dans une large plage, de nombreux liants du type de résines ayant des propriétés physiques thermiques différentes peuvent être utilisés. Une caractéristique des dérivés de guanidine réside dans le fait qu'un toner contenant un tel dérivé possède une excellente stabilité à l'égard des conser- vateurs et une excellente stabilité à l'égard de l'environ- nement, comparativement à des agents régulateurs classi- ques Les dérivés de guanidine de la présente invention possèdent cette caractéristique, de même que les carac- téristiques mentionnées ci-dessus. Le composé de guanidine de la présente invention est obtenu fondamentalement par réaction d'un dérivé de guanidine avec un composé halogéné tel que le dichloroxylène ou le dibromoxylène. En fait, le composé de guanidine de la présente invention, dans lequel X est un atome d'halogène, peut être obtenu par dissolution d'un dérivé diarylique de guanidine connu répondant à la formule (III) suivante: R' R 4 R 32 R (III) - 5 Nil-C-N Il C) Rs TI R 3 Nil R 6 dans laquelle R 1 à R 6 ont chacun la même valeur que dans la formule (I); et d'un composé halogéné répondant à la formule (IV) suivante, à une concentration molaire égale à celle du dérivé de guanidine: C Il 2 ( X C 1 2} 7 ( 0/) (IV) R 7 R 3 formule dans laquelle X' est un atome d'halogène et n, _, R 7 et R 8 ont chacun une valeur identique à celle qu'ils ont dans la formule (I), dans un solvant organique tel que le toluène, le chloroforme ou le diméthylformamide; réaction de la solution ainsi formée pendant environ 10 heures à la température de reflux du solvant utilisé en présence d'une base; élimination du catalyseur; lavage du résidu avec de l'eau; élimination du solvant par distillation; extraction de la matière cristalline obtenue avec un solvant organique tel que le benzène ou l'acétone; et recristallisation de la matière cristalline Le composé de guanidine obtenu est en outre amené à réagir avec un hydroxyde, un alcool ou un alcoolate métallique pour former un composé de guanidine dans lequel X est un groupe hydroxyle ou un groupe alkoxy. Des exemples de dérivés de guanidine répondant à la formule (I) selon la présente invention comprennent les composés suivants: N O d'exemple du composé ( 1) CH 113 C Hf 3 C If 3 N Il C=N-CH 2 I{ 2 i) C 12 Br N il CH 3 il 3 ( 2) O U 113 ( 2) OC Il 3 N il C= N C I 2 C I{ 2 C 1 I o c Il ( 3) C 8 Il 1 7 \|-C I{ 3 C i 3 NIl C = N 4 cl i_-C It 2 t 2 C P -C 1 { 3 C 8 Il 1 7 Il NC 4 11 9 Nil Cl = N-(Cl{i 12- If C Lt 3 tt 3 Il NC 4 1 9 ( 5) C il 3 C Hi 13 Cl H 3 N fi N Hf C Hf 3 l CH{ 3 C Il 3 C l 3 C I{ 3 C l 2) 20 ff ( 4) C Hf 2 Br I ré ( 6) 73 Il 7 i-G 3 U{ 7 ô j-C 3117 N Il j-G 3 Hî 7 i-C 3 Uî 1C 3 Il 7 O ï-;:117 Ces exemples de composés sont des exemples représentatifs choisis en raison de la facilité de leur synthèse Les composés de la présente invention ne sont pas limités à ces exemples. Parmi les composés de guanidine répondant à la formule (I) selon la présente invention, on donne la préférence aux composés de guanidine qui sont exprimés par la formule (II). Des exemples de composés de guanidine répondant à la formule (II) comprennent les composés suivants: i -C 3 i 7 iC 3 117 N Il C=N-'C Il 2 C 1 2 C I N Il i-C 3 i{ 7 i-C 3 H 7 i-C 3 H 117 i-C 3 117 N Il G=N-CH 2 C I NH i-C 3 H 7 -i-C 3 H 7 c i-C 3 H 7 N l{ i C l I 7 C= N-ClI 2 C I 2 B r Nl{ i -C 3117 i -C 3 fl 7 ( 7) ( 8) ( 9) C H 2 C p ( 10) C 2 ils C i 1 3 N Il C=N-CII 2 Cl 12 CQ N H If C 21 O is 4 l C 113 ( 11) NH C 2 HS CH 211 ( 12) C= N-git 2 ly 2 Cj I Les composés ci-dessus sont des exemples représentatifs de la présente invention, et les composés de la présente invention ne sont pas limités à ces exemples. Chacun des composés répondant à la formule (II) porte comme substituant du noyau un groupe méthyle halogéné de grande réactivité, et on s'attend donc à ce qu'il constitue un composé intermédiaire pour l'obtention d'un composé capable d'être chargé positivement. Les composés répondant à la formule (II) peuvent être produits, par exemple, par un procédé qui consiste à faire réagir des quantités équimolaires de N,N'- diarylguanidine et d'un dihalogénoxylène correspondants en présence d'une base. Les composés de guanidine répondant à la formule (I) ou à la formule (II) dans la présente invention sont blancs ou de couleur claire et sont donc très utiles comme matières régulatrices de charge pour des toners de couleur, sans inhibition de la tonalité d'une matière colorante pour des toners. Une autre caractéristique de la présente invention réside dans le fait qu'un composé de guanidine répondant à la formule (I) ou (II) selon la présente invention est appliqué à un toner pour le développement d'une image électrostatique. Un composé de guanidine de la présente invention est incorporé dans un toner par un procédé d'addition de ce composé à l'intérieur du toner ou par un procédé permettant de l'ajouter extérieurement au toner La quantité utilisée du composé de guanidine est déterminée par la nature de la résine utilisée comme liant, par la présence des additifs ajoutés selon les besoins, et par le procédé de production du toner y compris l'opération de dispersion, et elle n'est pas limitée de façon incondition- nelle Lorsqu'un composé de guanidine est ajouté à l'intérieur d'un toner, la quantité de composé que l'on utilise se situe dans une plage de 0,1 à 10 parties en poids, de préférence de 0,1 à 5 parties en poids pour parties en poids de la résine utilisée comme liant. Lorsqu'un composé de guanidine est ajouté extérieurement à un toner, la quantité utilisée de composé va de préférence de 0,01 à 10 parties en poids pour 100 parties en poids de la résine utilisée En particulier, un composé de guanidine est de préférence lié par des moyens mécanochimiques aux surfaces des particules de toner. Les composés de guanidine utilisés dans la présente invention peuvent être associés, respectivement, à des agents régulateurs de charges connus. Le toner comprend fondamentalement un agent colorant, une résine servant de liant et d'autres additifs. D'autres détails de la composition du toner selon la présente invention seront donnés ci-après. Des exemples d'agents colorants qui sont utilisés dans le toner de la présente invention comprennent des colorants et pigments connus tels que le noir de carbone, le noir de fumée, le noir de fer, l'outremer, les colorants de la classe de la nigrosine, le bleu d'aniline, le bleu de phtalocyanine, le vert de phtalocyanine, le jaune Hansa G, la rhodamine 6 G, une laque, le bleu "Chalcooil", le jaune de chrome, la quinacridone, le jaune de benzidine, le rose bengale, des colorants de la classe des triarylméthanes et des colorants et pigments de type mono-azoique et de type disazoique Ces colorants et pigments peuvent être utilisés individuellement ou en mélange. Des exemples de résines qui peuvent être utilisés dans la présente invention comprennent des homopolymères de styrène et de styrène substitué tels que polystyrène, poly-pchlorostyrène, polyvinyltoluène; des copolymères du type styrène tels que des copolymères styrène-p-chlorostyrène, des copolymères styrène-vinyl- toluène, des copolymères styrène-vinylnaphtalène, des copolymères styrèneester acrylique, des copolymères styrène-ester méthacrylique, des copolymères styrène- chlorométhacrylate d'a-méthyle, des copolymères styrène- acrylonitrile, des copolymères styrène-éther de vinyle et méthyle, des copolymères styrène-éther de vinyle et éthyle, des copolymères styrènevinylméthylcétone, des copolymères styrène-butadiène, des copolymères styrène-isoprène et des copolymères styrène-acrylonitrile-indène; des résines phénoliques; des résines phénoliques modifiées à la résine naturelle; des résines maléiques modifiées à la résine naturelle; des résines acryliques; des résines méthacry- liques; des polyacétates de vinyle; des résines de silicone; des résines du type polyester; des poly- uréthannes; des résines polyamidiques; des résines de furanne; des résines époxy; des résines de xylène; des résines de polyvinylbutyral; des résines terpéniques; des résines coumarone-indène et des résines de pétrole. Des copolymères de styrène réticulés consti- tuent également des résines appréciées comme liants Des exemples de comonomères pour les styrènes monomères des copolymères de styrène comprennent des acides mono- carboxyliques portant chacun une double liaison et leurs produits de substitution tels que l'acide acrylique, l'acrylate de méthyle, l'acrylate d'éthyle, l'acrylate de butyle, l'acrylate de dodécyle, l'acrylate d'octyle, l'acrylate de 2-éthylhexyle, l'acrylate de phényle, l'acide méthacrylique, le méthacrylate de méthyle, le méthacrylate d'éthyle, le méthacrylate de butyle, le méthacrylate d'octyle, l'acrylonitrile, le méthacrylonitrile et l'acrylamide; des acides dicarboxyliques portant chacun une double liaison et leurs produits de substitution, tels que l'acide maléique, le maléate de butyle, le maléate de méthyle et le maléate de diméthyle; des esters vinyliques tels que le chlorure de vinyle, l'acétate de vinyle et le benzoate de vinyle; des oléfines éthyléniques telles que l'éthylène, le propylène et le butylène; des vinylcétones telles que la vinylméthylcétone et la vinylhexylcétone; et des éthers de vinyle tels que l'éther de vinyle et de méthyle, l'éther de vinyle et d'éthyle et l'éther de vinyle et d'isobutyle Ces monomères vinyliques sont utilisés individuellement ou sous forme d'association de deux ou plus de deux monomères. Des dérivés portant au moins deux doubles liaisons, qui sont polymérisables, sont utilisés comme agents de réticulation Des exemples d'agents de réticula- tion comprennent des dérivés divinyliques aromatiques tels que le divinylbenzène et le divinylnaphtalène; des carboxylates ayant chacun deux doubles liaisons tels que le diacrylate d'éthylène-glycol, le diméthacrylate d'éthylène- glycol et le diméthacrylate de 1,3-butanediol; des dérivés divinyliques tels que la divinylaniline, l'éther de divinyle, le sulfure de divinyle, la divinylsulfone; et des dérivés ayant chacun au moins trois groupes vinyle Ces dérivés sont utilisés individuellement ou en mélange. Lorsqu'on utilise un procédé de fixage sous pression, on peut recourir à une résine de liaison pour des toners de fixage sous pression Des exemples de ces résines comprennent un polyéthylène, un polypropylène, un poly- méthylène, un élastomère de polyuréthanne, des copolymères éthylène-acrylate d'éthyle, des copolymères éthylène- acétate de vinyle, des résines ionomères, des copolymères styrènebutadiène, des copolymères styrène-isoprène, des polyesters linéaires saturés et des paraffines. Le toner de la présente invention peut être utilisé comme toner magnétique lorsqu'il renferme une matière magnétique Des exemples de matières magnétiques qui peuvent être contenues dans le toner magnétique de la présente invention comprennent des oxydes de fer tels que magnétite, oxyde de fer y, ferrite et ferrite avec excès de fer; des métaux tels que le fer, le cobalt et le nickel; des alliages de ces métaux avec des métaux tels que l'aluminium, le cobalt, le cuivre, le plomb, le magnésium, l'étain, le zinc, l'antimoine, le béryllium, le bismuth, le cadmium, le calcium, le manganèse, le sélénium, le titane, le tungstène, le vanadium; et leurs mélanges. Ces substances ferromagnétiques ont des diamètres moyens de particules d'environ 0,1 à 1 gm, de préférence d'environ 0,1 à 0,5 Mm La quantité de substance magnétique contenue dans le toner magnétique est de 40 à parties en poids pour 100 parties en poids du composant résine utilisé comme liant, de préférence 60 à 120 parties en poids pour 100 parties en poids du composant résine utilisé. Le toner de la présente invention est utilisé en mélange avec un support en poudre lorsqu'on s'en sert dans un développateur à deux composants On peut utiliser dans la présente invention n'importe quels supports connus. Des exemples de ces supports comprennent une poudre magnétique telle que de la poudre de fer, de la poudre de ferrite et de la poudre de nickel; des perles de verre et des perles de verre dont les surfaces sont traitées avec une résine ou une matière similaire Des exemples de ces résines utilisés pour le traitement comprennent des copolymères styrène-acrylate, des copolymères styrène- méthacrylate, des copolymères d'acrylate, des copolymères de méthacrylate, des résines contenant du fluor, des résines de silicone, des résines polyamidiques, des résines ionomères et leurs mélanges. Le toner de la présente invention peut contenir occasionnellement des additifs Des exemples de ces additifs comprennent des lubrifiants tels que le stéarate de zinc; des abrasifs tels que l'oxyde de cérium et le carbure de silicium; des agents améliorant la fluidité tels que de la silice en poudre fine et de l'oxyde d'aluminium; des agents anti- agglutination; et des agents améliorant la conductivité tels que le noir de carbone et l'oxyde d'étain. Un polymère fluoré en poudre fine tel que du polyfluorure de vinylidène en poudre fine constitue également un additif appréciable en raison de sa fluidité, de ses propriétés abrasives et de sa stabilité à l'égard des charges. Dans une forme appréciée de la présente invention, on ajoute au toner environ 0,5 à 5 % en poids d'une substance cireuse telle qu'un polyéthylène de bas poids moléculaire, un polypropylène de bas poids molécu- laire, une cire microcristalline, de la cire de carnauba, de la cire "Sazol" ou une cire paraffinique en vue d'améliorer les propriétés de démoulage pendant le fixage au rouleau chaud. Le toner conforme à la présente invention est avantageusement produit par un procédé dans lequel ses constituants décrits ci-dessus sont suffisamment mélangés au moyen d'un broyeur à billes ou d'un autre mélangeur, suffisamment malaxés au moyen d'un malaxeur chauffant tel qu'un malaxeur à rouleaux chauffants ou une extrudeuse, solidifiés par refroidissement, broyés mécaniquement, puis tamisés D'autres procédés utilisés pour obtenir le toner comprennent un procédé d'obtention du toner par dispersion de ses composants dans une solution d'une résine utilisée comme liant, puis séchage par pulvérisation de la disper- sion ainsi formée; un procédé de production du toner par polymérisation, par mélange d'un monomère de constitution d'une résine utilisée comme liant avec des matières prédéterminées pour former une suspension en émulsion, puis polymérisation de la suspension; et un procédé de production d'un toner en microcapsules comprenant un noyau central et une enveloppe, par inclusion de substances prédéterminées dans la matière constituant le noyau central, dans la matière constituant l'enveloppe ou dans les deux matières Le cas échéant, des additifs avantageux peuvent encore être mélangés suffisamment avec les matières constituant le toner au moyen d'un mélangeur tel qu'un mélangeur Henschel pour produire le toner conforme à la présente invention. Le toner de la présente invention peut être utilisé dans l'un quelconque des procédés de développement d'images électrostatiques dans l'électrophotographie, l'enregistrement électrostatique et l'impression électro- statique. Comme décrit ci-dessus, les composés nouveaux du type de la guanidine selon la présente invention ont la propriété satisfaisante d'être chargés positivement par frottement et d'excellentes propriétés en tant qu'agents régulateurs de charges pour des toners. Etant donné que les composés nouveaux du type de la guanidine de la présente invention sont de couleur blanche ou de couleur claire, ils peuvent être utilisés comme agents régulateurs de charges pour des toners de couleur ayant la propriété d'être chargés positivement. Lorsque l'un des composés nouveaux du type de la guanidine selon la présente invention est contenu dans un toner, le toner obtenu présente une bonne stabilité aux agents conservateurs Le toner de la présente invention produit une faible variation de la qualité d'image lorsque l'environnement varie, et peut donner de bonnes images dans des conditions se situant dans une large plage. Les composés nouveaux du type de la guanidine selon la présente invention ont non seulement les excel- lentes propriétés décrites ci-dessus en tant qu'agents régulateurs de charges, que possèdent des composés classiques du type de la guanidine, mais ont également une dispersibilité extrêmement bonne dans des résines Les composés du type de la guanidine ont donc pour caracté- ristique que des conditions de production du toner peuvent être déterminées avec une grande latitude. Etant donné que le développateur de la présente invention comprend un toner qui renferme l'un des composés nouveaux de guanidine, il est possible de résoudre les problèmes des développateurs classiques et de développer des images de façon satisfaisante. L'appareil électrophotographique et l'unité d'appareil d'enregistrement de la présente invention sont décrits ci-dessous en regard de la figure 1. La surface d'un corps photosensible 1 pouvant se charger d'électricité est chargée avec une polarité négative au moyen d'un dispositif de chargement primaire (système de chargement) 102 Une image digitale latente est formée par balayage du corps photosensible au moyen d'un faisceau 105 de lumière modulée, également appelé système de formation d'images latentes, d'un appareil d'exposition à fentes et d'un appareil d'exposition à balayage par un faisceau laser L'image latente formée est développée comme image négative par l'utilisation d'un développateur magnétique 110 à un seul composant qui est contenu dans un dispositif de développement (système de développement) 109 équipé d'une lame magnétique 111 et d'un manchon de développement 104 contenant un aimant 114 Dans une section de développement, un courant alternatif (CA) de polarisa- tion, une polarisation par impulsions et/ou une polarisa- tion par courant continu (CC) est appliqué entre la base conductrice du corps photosensible 1 et le manchon de développement 104 Lorsqu'un papier de transfert P est transporté dans une section de transfert, l'image déve- loppée (image de toner) à la surface du tambour photo- sensible 1 est transférée par des moyens électrostatiques au papier de transfert P par chargement de ce papier depuis le côté opposé au côté tambour (côté postérieur) par un dispositif de charge secondaire (système de transfert) 103. Le papier de transfert P, qui est séparé du tambour photosensible 1, est soumis à un traitement de fixage servant à fixer l'image de toner sur le papier de transfert P par un dispositif de fixage 107 à rouleaux presseurs chauffants. Le développateur à un seul composant qui reste sur le tambour photosensible 1 après le processus de transfert est enlevé par un dispositif de nettoyage * (système de nettoyage) 108 équipé d'une lame nettoyeuse. Après le nettoyage, la charge électrique qui reste sur le tambour photosensible 1 susceptible d'être chargé électri- quement est neutralisée par un système d'exposition 106 d'effacement Le processus partant du stade de chargement par le dispositif 102 de chargement primaire peut être répété. Le corps pouvant être chargé (tambour photo- sensible) pour porter une image électrostatique est pourvu d'une couche photosensible et d'une base conduisant l'électricité et tourne dans le sens représenté par la flèche sur le tambour photosensible 1 de la figure 1 Le manchon de développement 104, qui sert de corps supportant le toner et qui comprend un cylindre non magnétique, tourne de manière que sa surface se déplace dans la même direction que la surface du corps portant l'image électrostatique dans la section de développement, le tambour photosensible 1, comme indiqué par la flèche à la surface du manchon de développement 104 sur la figure 1 Dans le manchon cylindrique 104 non magnétique, un aimant permanent multipolaire (rouleau magnétique) 114 qui est un générateur de champ magnétique, est stationnaire Le développateur magnétique 110 isolant à un seul composant dans le dispositif de développement 109 est appliqué à la surface du cylindre non magnétique Les particules de toner dans le développateur 110 sont pourvues, par exemple, de charges négatives induites par tribo-électricité (électrification négative par frottement), sous l'effet du frottement de la surface mobile du manchon 104 et des particules de toner. Lorsque la racle magnétique 111 en fer est disposée à proximité de la surface du cylindre 104 (à une distance de 50 &m à 500 pm) de manière qu'elle soit opposée à l'une des positions polaires de l'aimant permanent multipolaire, une couche de développateur peut être réglée de manière qu'elle soit mince ( 30 tm à 300 pm) et uniforme Il est donc possible de réaliser une mince couche de développateur ayant une épaisseur inférieure à la distance entre le corps 1 supportant l'image électrostatique et le corps 104 supportant le toner, dans un état dépourvu de contact La vitesse de rotation du corps 104 supportant le toner est ajustée de manière que la vitesse de déplacement de la surface du manchon soit pratiquement égale à la vitesse de mouvement de la surface supportant l'image électrostatique ou proche de cette vitesse Un aimant permanent peut être utilisé à la place du fer pour former un pôle magnétique opposé comme racle magnétique 111 Dans la section de développement, un courant alternatif polarisé ou une impulsion polarisée peut être appliqué entre le corps 104 portant le toner et la surface supportant l'image électro- statique par un système de polarisation 112 Le courant alternatif de polarisation a de préférence une fréquence f de 200 à 4000 Hz et une tension Vpp de 500 à 3000 V. Pendant le transfert des particules de toner dans la section de développement, ces particules sont transférées au côté d'image électrostatique par la force électrostatique de la surface supportant l'image électro- statique et la fonction de la polarisation de courant alternatif ou de la polarisation d'impulsions appliquée. Une lame élastique formée par une matière élastique telle qu'un caoutchouc de silicone peut être utilisée à la place de la racle magnétique 111 de manière que l'épaisseur de la couche de développateur soit réglée par l'utilisation de cette lame élastique, et le dévelop- pateur est appliqué à ses supports. L'appareil électrophotographique peut com- prendre une unité d'appareil qui est formée par la liaison par intégration de certains des composants tels que le corps photosensible, le système de développement, le système de nettoyage, etc, et qui est installée de façon amovible sur le corps d'appareil Par exemple, le système de développement et le corps photosensible sont intégrés sur leur support pour former l'unité qui est disposée de façon amovible sur le corps d'appareil par l'utilisation d'un système de guidage tel qu'un rail prévu sur le corps. Dans ce cas, l'unité d'appareil peut encore être pourvue d'un système apportant une charge et/ou d'un système de nettoyage. Dans ce cas, le corps comprend également le mécanisme de traitement du milieu d'enregistrement, un système de commande, une source de poudre, etc. Lorsque l'appareil électrophotographique est utilisé comme machine de copiage ou comme imprimante, l'exposition L à la lumière pour la formation de l'image est effectuée par balayage avec un faisceau laser, commande d'un système LED ou commande d'un système d'obturateur à cristal liquide en utilisant la lumière réfléchie et la lumière transmise d'un document ou le signal engendré par la lecture d'un document. Lorsque l'appareil électrophotographique est utilisé comme imprimante pour un fac-similé, l'exposition L à la lumière pour la formation d'une iamge est effectuée en vue de l'impression des données reçues La figure 2 est un schéma synoptique illustrant un exemple de ce cas. Un système de commande il agit sur une section de lecture d'image et une imprimante 119 L'ensemble du système de commande obéit au processeur central 17 Les données de lecture provenant de la section de lecture d'image 10 sont transmises à une station à distance par un circuit de transmission 13 Les données reçues de la station à distance sont envoyées à l'imprimante par un circuit récepteur 12 Des informations d'images prédéter- minées sont mémorisées dans une mémoire d'image L'impri- mante obéit à une commande 18 Le numéro de référence 14 désigne un téléphone. L'image (l'information d'image provenant d'un terminal à distance relié par un circuit) reçue d'un circuit 15 est démodulée par le circuit récepteur 12, soumise à un décodage par le processeur central 17, puis mémorisée à son tour dans la mémoire d'image 16 Lorsqu'au moins une page représentant une image a été mémorisée dans la mémoire 16, l'image de la page est enregistrée Le processeur central 17 lit l'information d'image sur la page venant de la mémoire 16, décode l'information, puis envoie l'information portée sur la page à la commande d'imprimante 18 Lorsque la commande d'imprimante 18 reçoit l'informa- tion d'image sur la page provenant du processeur central 17, la commande 18 agit sur l'imprimante 19 en sorte que l'information d'image se trouvant sur la page est enregistrée. Pendant l'enregistrement par l'imprimante 19, le processeur central 17 reçoit l'information de la page suivante. Des images sont reçues et enregistrées de cette façon. Comme décrit cidessus, dans l'appareil électrophotographique de la présente invention, attendu que le système de développement servant à développer l'image électrostatique contient au moins le toner renfermant l'un des composés nouveaux de guanidine de la présente inven- tion, il ne produit qu'une faible modification de l'image formée lorsque l'environnement varie et permet la formation d'une bonne image dans diverses conditions. Dans l'unité d'appareil de la présente invention, attendu que le système de développement qui est supporté conjointement avec le corps devant être chargé pour former 1 'unité renferme au moins le toner contenant l'un des composés de guanidine de la présente invention, il ne produit qu'une faible modification de l'image formée lorsque l'environnement varie et il permet la formation d'une image correcte dans diverses conditions. Dans l'appareil pour fac-similé de la présente invention, attendu que le système de développement servant à développer l'image électrostatique obtenue par l'appareil électrophotographique utilisé comme imprimante contient au moins le toner renfermant l'un des composés de guanidine de la présente invention, il ne produit qu'une faible modification de l'image formée en présence d'une variation de l'environnement et permet la formation d'une image correcte dans diverses conditions. (Exemples) Bien que la présente invention soit décrite en détail ci-dessous à l'aide d'exemples, elle n'est pas limitée à ces exemples Toutes les "parties" indiquées ci- après pour les compositions sont des "parties en poids". Exemple 1 Synthèse de la N,N'-bis-( 2,6-diisopropylphényl)-N'-( 4- chlorométhylphényl)méthylguanidine (exemple de composé N O 1) 11,4 g ( 0,03 mole) de N,N'-bis-( 2,6-diiso- propylphényl)guanidine, 5,7 g ( 0,033 mole) d'a,a-dichloro- p-xylène et 2,1 g ( 0,015 mole) de carbonate de potassium anhydre ont été ajoutés à 50 ml de xylène Le mélange ainsi formé a ensuite été chauffé au reflux pendant 10 heures. Après avoir laissé refroidir le mélange, on a enlevé la matière insoluble par filtration Le filtrat ainsi obtenu a été lavé à l'eau, puis concentré en vue de récupérer le solvant et les matières de départ n'ayant pas réagi, pour obtenir une matière cristalline légèrement jaune Cette matière cristalline a ensuite été recristallisée dans du benzène en donnant 6,3 g de poudre blanche. Point de fusion: 197,0 201,0 C Résonance magnétique des protons (CD C 13) 6: 0,8-1,4 ( 24 H, m, CH 3), 2,8-3,5 ( 4 H, m, CH), 3,50 ( 2 H, s, NH), 4, 49 ( 2 H, s, Cl-CH 2), 5,00 ( 2 H, s, N-CH 2), 6,95-7,55 ( 10 H, m, H, H arom) Nujol Spectre infrarouge Q cm-1: 3508, 3400 (N-H), 1630 max (C=N) Exemple 2 Synthèse de la N,N'-bis-( 2,6-diisopropylphényl)-N'-( 3- chlorométhylphényl)méthylguanidine (exemple de composé N 2) 11,4 g ( 0,03 mole) de N,N'-bis-( 2,6-diiso- propylphényl)guanidine, 5,7 g ( 0,033 mole) d'a,a-dichloro- m-xylène et 2,1 g ( 0,015 mole) de carbonate de potassium anhydre ont été ajoutés à 50 ml de xylène Le mélange ainsi formé a ensuite été chauffé au reflux pendant 10 heures. Après refroidissement du mélange, la substance insoluble a été enlevée par filtration Le filtration ainsi obtenue a été lavée à l'eau, puis concentrée en vue de récupérer le solvant et les matières de départ n'ayant pas réagi, ce qui a donné une matière cristalline légèrement jaune La matière cristalline a ensuite été recristallisée dans de l'acétone en donnant 5,1 g d'une poudre blanche. Point de fusion: 121,5-124,0 C Résonance magnétique des protons (CD C 13) 6: 0,8-1,4 ( 24 H, m, CH 3), 2,8-3,5 ( 4 H, m, CH), 3,50 ( 2 H, s, NH), 4,51 ( 2 H, s, Cl-CH 2), 5,05 ( 2 H, s, N-CH 2), 6,95-7,75 ( 10 H, m, H arom) Nujol Spectre infrarouge O cm-1: 3490, 3375 (N-H), 1630 max (C=N) Exemple 3 Synthèse de la N,N'-bis-( 2,6-diisopropylphényl)-N'-( 4- bromométhylphényl)méthylguanidine (exemple de composé N 3) 11,4 g ( 0,03 mole) de N,N'-bis-( 2,6-diiso- propylphényl)guanidine, 8,7 g ( 0,033 mole) d'a,a-dibromo-p- xylène et 2, 1 g ( 0,015 mole) de carbonate de potassium anhydre ont été ajoutés à 50 ml de toluène Le mélange ainsi formé a ensuite été chauffé au reflux pendant heures Après avoir laissé refroidir le mélange, on a enlevé par filtration la matière insoluble Le filtrat ainsi obtenu a été lavé à l'eau, puis concentré en vue de récupérer le solvant, ce qui a donné une poudre légèrement brune La poudre a ensuite été recristallisée dans l'acétone en donnant 6,6 g d'une poudre blanche. Point de fusion: 208,0 214,0 C Résonance magnétique des protons (CDC 13) 6: 0,7-1,4 ( 24 H, m, CH 3), 2,8-3,5 ( 4 H, m, CH), 3,50 ( 2 H, s, NH), 4, 41 ( 2 H, s, Cl-CH 2), 5,00 ( 2 H, s, N-CH 2), 6,95-7,50 ( 10 H, m, H arom) Nujol Spectre infrarouge N cm-1: 3508, 3400 (N-H), 1628 max (C=N) Exemple 4 Synthèse de la N,N'-bis-( 2,6-diéthylphényl)-N'-( 3-chloro- méthylphényl)méthylguanidine (exemple de composé N 5) 9,7 g ( 0,03 mole) de N,N'-bis-( 2,6-diéthyl- phényl)guanidine, 5,7 g ( 0,033 mole) d'a,a-dichloro-m- xylène et 2,1 g ( 0,015 mole) de carbonate de potassium anhydre ont été ajoutés à 50 ml de toluène Le mélange ainsi formé a ensuite été chauffé au reflux pendant heures Après avoir laissé refroidir le mélange, on a enlevé la substance insoluble par filtration Le filtrat ainsi obtenu a été lavé à l'eau, puis concentré en vue de récupérer le solvant et les matières de départ n'ayant pas réagi, ce qui a donné une matière cristalline légèrement jaune La matière cristalline a ensuite été recristallisée dans du benzène en donnant 4,5 g d'une poudre blanche. Point de fusion: 83,5 86,5 C Résonance magnétique des protons (CDC 13) 6: 0,85-1,40 ( 12 H, m, CH 3), 2,15-2,85 ( 8 H, m, CH 3), 3,42 ( 2 H, s, NH), 4,48 ( 2 H, s, C 1-CH 2), 4,96 ( 2 H, s, N-CH 2), 6,87- 7,52 ( 10 H, m, H arom) Nujol Spectre infrarouge Q cm-1: 3468, 3364 (N-H), 1634 max (C=N) Exemple 5 Synthèse de la N,N'-bis-( 2-phénylphényl)-N'-( 4-chloro- méthylphényl)méthylguanidine (exemple de composé N 6) ,9 g ( 0,03 mole) de N,N'-bis-( 2-phényl- phényl)guanidine, 5,7 g ( 0,033 mole) d'a,a-dichloro-p- xylène et 2,1 g ( 0,015 mole) de carbonate de potassium anhydre ont été ajoutés à 50 ml de toluène Le mélange ainsi formé a ensuite été chauffé au reflux pendant heures Après avoir laissé refroidir le mélange, on a enlevé la matière insoluble par filtration Le filtrat ainsi obtenu a été lavé à l'eau, puis concentré en vue de récupérer le solvant et les matières de départ n'ayant pas réagi, ce qui a donné une poudre légèrement brune La poudre a ensuite été recristallisée dans de l'acétone en donnant 3,1 g de poudre blanche. Point de fusion: 87,0 91,5 C Résonance magnétique des protons (CDC 13) 6: 3,35 ( 2 H, s, NH), 4,55 ( 2 H, s, Cl-CH 2), 5,10 ( 2 H, s, N- CH 2), 6,65-7,45 ( 22 H, m, H arom) Nujol Spectre infrarouge N cm-1: 3465, 3375 (N-H), 1650 max (C=N) Exemple 6 Copolymère styrène/méthacrylate de n-butyle 100 parties (rapport de copolymérisation en poids, 80/20; moyenne en poids du poids moléculaire, 300 000) Noir de carbone 5 parties Exemple de composé No 1 2 parties Les matières ci-dessus ont été convenablement mélangées au moyen d'un mélangeur, puis malaxées par l'utilisation d'une extrudeuse de malaxage biaxiale réglée à 1500 C Le produit malaxé ainsi obtenu a été refroidi, grossièrement broyé au moyen d'un broyeur à couteaux, puis finement broyé au moyen d'un appareil de pulvérisation utilisant un jet d'air La poudre fine broyée ainsi obtenue a été tamisée au moyen d'un classeur pneumatique du type à paroi fixe. La fraction de poudre ainsi obtenue a encore été tamisée au moyen d'un classeur à divisions multiples (classeur Erbojet de la firme Nittetsu Kogyo K K) qui utilisait l'effet Coanda en vue d'éliminer simultanément avec précision les éléments extrêmement fins pour obtenir une poudre fine (toner) dont le diamètre des particules a une moyenne en poids de 10,5 pm. Une proportion de 0,4 partie de silice anhydre hydrophobe (surface spécifique BET 200 m 2/g) ayant la propriété d'être chargée positivement et traitée avec une huile de silicone portant un groupe amino a été ajoutée à parties du toner obtenu Le mélange ainsi obtenu a ensuite été mélangé à l'aide d'un mélangeur Henschel afin de préparer un toner noir ayant la propriété d'être chargé positivement et contenant de la silice anhydre hydrophobe ayant la propriété d'être chargée positivement sur la surface des particules de toner. 9 parties de toner ainsi obtenu ont été mélangées avec 100 parties de supports en ferrite à revêtement acrylique ayant un diamètre moyen des particules de 65 Mm pour former un développateur à deux composants. Des essais de copiage du développateur à deux composants ainsi formé ont été conduits en utilisant une version modifiée d'une machine de copiage électro- photographique couleur CLC-1 (Canon Co, Ltd) qui est disponible dans le commerce, dans laquelle le tambour photosensible OPC avait été remplacé par un tambour en silicone amorphe. En conséquence, on peut obtenir une image noire nette ayant une densité de 1,37 à partir du stade initial dans des conditions d'environnement de 230 C et de 60 %, et aucune détérioration de la qualité d'image n'a été observée après que les images eurent été reproduites sur 000 feuilles de papier. Comme conséquence des essais de copiage dans les conditions ambiantes de 150 C et 10 %, une image ayant une densité atteignant 1,33 a pu êtreobtenue à partir du stade initial En outre, dans les conditions ambiantes de 320 C et de 85 %, on a pu obtenir des images correctes ayant une densité de 1,42. Exemple 7 On a obtenu une poudre fine (toner) ayant une moyenne en poids des diamètres de particules de 11,3 gm en suivant le même mode opératoire que celui qui a été utilisé dans l'exemple 6, excepté que les 5 parties de noir de carbone utilisées dans l'exemple 6 ont été remplacées par 3 parties de pigment à la quinacridone (pigment rouge C I. 122) De la silice a ensuite été mélangée avec la poudre fine par le même mode opératoire que celui qui a été utilisé dans l'exemple 6 pour préparer un toner magenta qui avait la propriété d'être positivement chargé et qui contenait de la silice anhydre hydrophobe ayant la propriété d'être chargée positivement à la surface des particules de toner. Les mêmes supports que ceux qui avaient été utilisés dans l'exemple 6 ont été mélangés avec le toner dans le même rapport pour former un développateur à deux composants. Des essais de copiage du développateur à deux composants ainsi formé ont été effectués par le même mode opératoire que celui qui avait été utilisé dans l'exemple 6 En conséquence, dans des conditions ambiantes de 23 C et %, on a pu obtenir une image magenta ayant une densité de 1,35 à partir du stade initial Aucune altération de la qualité d'image n'a été observée après que des images eurent été reproduites sur 20 000 feuilles de papier. Comme résultat d'essais de copiage dans les conditions ambiantes de 35 C et 85 % et de 150 C et 10 %, de bons résultats ont été obtenus de la même manière que dans le cas des conditions ambiantes de 23 C et 60 t. Exemple 8 Une poudre fine (toner) ayant une moyenne en poids des diamètres de particules de 10,9 Nom a été obtenue par le même mode opératoire que celui qui avait été utilisé dans l'exemple 6, excepté que les 5 parties de noir de carbone utilisées dans l'exemple 6 ont été remplacées par 3 parties de pigment jaune C I 17 De la silice a ensuite été mélangée avec le toner obtenu par le même mode opératoire que dans l'exemple 6 pour préparer un toner jaune ayant la propriété d'être chargé positivement et contenant de la silice anhydre hydrophobe ayant la propriété d'être chargée positivement à la surface des particules de toner. Les mêmes supports que ceux qui avaient été utilisés dans l'exemple 6 ont été mélangés avec le toner ainsi préparé dans le même rapport pour former un dévelop- pateur à deux composants. Les essais de copiage du développateur à deux composants ont été effectués par le même mode opératoire que celui qui avait été utilisé dans l'exemple 6 En conséquence, dans les conditions ambiantes de 23 C et de 60 %, on a pu obtenir une image jaune clair ayant une densité de 1, 36, à partir du stade initial Aucune altération de la qualité d'image n'a été observée après que les images eurent été reproduites sur 20 000 feuilles de papier. Comme résultat des essais de copiage dans des conditions ambiantes de 350 C et 85 % et de 150 C et 10 %, de bons résultats ont pu être obtenus de la même manière que dans le cas des conditions ambiantes de 230 C et de 60 %. Exemple 9 Une poudre fine (toner) ayant une moyenne en poids des diamètres de particules de 11,0 gm a été obtenue dans le même mode opératoire que celui qui avait été utilisé dans l'exemple 6, excepté que les 5 parties de noir de carbone utilisées dans l'exemple 6 ont été remplacées par 5 parties de pigment au dérivé de cuivre de phtalo- cyanine (pigment bleu C I 15) De la silice a ensuite été mélangée avec le toner obtenu par le même mode opératoire que celui de l'exemple 6 pour préparer un toner jaune ayant la propriété d'être chargé positivement et contenant de la silice anhydre hydrophobe ayant la propriété d'être chargée positivement à la surface des particules de toner. Les mêmes supports que ceux qui avaient été utilisés dans l'exemple 6 ont été mélangés avec le toner ainsi préparé, dans le même rapport, pour former un développateur à deux composants. Les essais de copiage du développateur à deux composants ont été effectués en suivant le même mode opératoire que celui qui avait été utilisé dans l'exemple 6 En conséquence, dans les conditions ambiantes de 230 C et 60 %, on a pu obtenir une image jaune clair ayant une densité de 1,37 à partir du stade initial Aucune altéra- tion de la qualité d'image n'a été observée après que les images eurent été reproduites sur 20 000 feuilles de papier. A la suite des essais de copiage dans des conditions ambiantes de 350 C, 85 % et de 150 C, 10 %, on a pu obtenir de bons résultats de la même manière que dans le cas des conditions de 230 C et 60 %. Exemple 10 Une image couleur pure a été formée en utilisant les développateurs cyan, magenta, jaune et noir à deux composants utilisés dans les exemples 6 à 9 Il en est résulté l'obtention d'une image claire de couleur pure ayant un excellent mélange et une excellente gradation des couleurs. Exemple 11 Copolymère styrène/méthacrylate de n-butyle 100 parties (rapport de copolymérisation 80/20, moyenne en poids du poids molécu- laire 300 000) Pigment à la 2,9-diméthylquinacri- done 5 parties Cire polypropylénique de bas poids moléculaire 3 parties Exemple de composé N O 8 2 parties Les matières indiquées ci-dessus ont été convenablement mélangées au moyen d'un mélangeur, puis malaxées au moyen d'une extrudeuse de malaxage biaxiale La température de malaxage a été réglée à 100 C, ce qui représente une valeur optimale en vue de la dispersibilité du pigment Le produit malaxé ainsi obtenu a ensuite été refroidi, grossièrement broyé au moyen d'un broyeur à couteaux, puis finement broyé au moyen d'un pulvériseur utilisant un jet d'air La poudre finement broyée ainsi obtenue a ensuite été tamisée au moyen d'un classeur pneumatique du type à paroi fixe. En vue d'éliminer simultanément avec précision les éléments extrêmement fins, la fraction de poudre ainsi obtenue a encore été tamisée au moyen d'un classeur à divisions multiples (classeur Erbojet de la firme Nittetsu Kogyo K K) utilisant l'effet Coanda pour obtenir une poudre fine (toner) ayant une moyenne en poids des diamètres de particules de 11,3 pm. Une proportion de 0,5 partie de silice anhydre hydrophobe (surface spécifique BET 130 m 2/g) qui avait la propriété d'être chargée positivement et qui avait été traitée avec une huile de silicone portant des groupes amino, a été ajoutée à 100 parties de la poudre fine obtenue Le mélange ainsi obtenu a ensuite été mélangé au moyen d'un mélangeur Henschel afin de préparer un toner magenta ayant la propriété d'être chargé positivement et contenant de la silice anhydre hydrophobe ayant la propriété d'être chargée positivement, à la surface des particules de toner. 10 parties du toner ainsi obtenu ont été mélangées avec 100 parties de support de ferrite à revêtement acrylique fluoré ayant un diamètre moyen des particules de 65 gm pour former un développateur à deux composants. Des essais de copiage du développateur à deux composants ainsi formé ont été effectués en utilisant une machine de copiage (nom commercial NP-5540 de la firme Canon Inc) qui était disponible dans le commerce, dans des conditions ambiantes de 230 C et 60 % On a pu obtenir comme résultat une image magenta de bonne qualité ayant une densité de 1,33 Le résultat de l'essai de durabilité effectué par copiage continu d'images sur 4000 feuilles de papier en utilisant le développateur a été l'obtention d'une image correcte nullement inférieure à l'image obtenue au stade initial. Les essais de copiage effectués dans des conditions de 15 'C, 10 % et de 350 C, 83 % ont donné d'aussi bons résultats. Exemple comparatif 1 Des matières ont été malaxées par le même procédé que celui qui avait été utilisé dans l'exemple il au moyen d'un malaxeur réglé à 1000 C, excepté que les 2 parties d'exemple de composé No 8 utilisé dans l'exemple il ont été remplacés par 2 parties de N,N'-bis-(para- méthoxyphényl)-N-benzylguanidine, qui était un produit généralement connu, pour former une poudre fine (toner) ayant une moyenne en poids des diamètres de particules de 11,6 pm De la silice a été mélangée avec la silice ainsi formée de la même manière que par le procédé utilisé dans l'exemple 11 afin de préparer un toner magenta qui avait la propriété d'être positivement chargé et qui contenait la silice anhydre hydrophobe ayant la propriété d'être positivement chargée sur la surface des particules de toner. 10 parties du toner ainsi obtenu ont été mélangées avec 100 parties de supports de ferrite à revêtement acrylique fluoré ayant un diamètre moyen des particules de 65 pm pour former un développateur à deux composants. Des essais de copiage du développateur à deux composants ainsi formé ont été effectués en utilisant une machine de copiage (nom commercial NP-5540 de la firme Canon Inc) qui était disponible dans le commerce, dans des conditions de 230 C et de 60 % Le résultat a été l'obten- tion d'images magenta de bonne qualité ayant une densité de 1,31 Lorsque la durabilité a été examinée par copiage continu d'images sur 40 000 feuilles de papier en utilisant le développateur, les images obtenues ont été bonnes et nullement inférieures à l'image obtenue au stade initial. Comme résultat des essais de copiage effectués dans les conditions ambiantes de 150 C et 10 %, bien qu'une image de bonne qualité ait été obtenue à partir du stade initial, un voilage a été observé dans les portions de non- image des images obtenues, qui avait pratiquement la même densité qu'au stade initial, après que des images eurent été reproduites de façon continue sur 1000 feuilles de papier. En outre, comme résultat des essais de copiage dans les conditions ambiantes de 350 C et de 85 %, bien qu'une image de bonne qualité ait été obtenue au stade initial, un léger voilage a été observé sur les fonds après que les images eurent été reproduites de façon continue sur 1000 feuilles de papier On pense que le voilage est apparu à cause de la dispersibilité médiocre de l'agent de régulation de charge utilisé, ce qui a été causé par l'absence de groupe X dans cet agent, le groupe étant présent dans la formule (I) ou (II) des composés de guanidine de la présente invention. Exemple 12 Copolymère styrène/méthacrylate de n-butyle/divinylbenzène 100 parties (rapport de copolymérisation /15/0,5, moyenne en poids du poids moléculaire 300 000) Substance magnétique 80 parties Cire polypropylénique de bas poids moléculaire 3 parties Exemple de composé No 1 3 parties Les matières ci-dessus ont été convenablement mélangées au moyen d'un mélangeur, puis malaxées au moyen d'une extrudeuse à malaxage biaxial réglée à 1700 C Le produit malaxé ainsi obtenu a ensuite été refroidi, grossièrement broyé par l'utilisation d'un broyeur à couteaux, puis finement broyé au moyen d'un pulvériseur, utilisant un jet d'air La poudre finement broyée ainsi obtenue a été tamisée au moyen d'un classeur pneumatique du type à paroi fixe. En vue d'éliminer simultanément avec précision les éléments extrêmement fins, on a encore tamisé la fraction de poudre ainsi obtenue en utilisant un classeur à divisions multiples (classeur Erbojet de la firme Nittetsu Kogyo K K) utilisant l'effet Coanda, pour obtenir une poudre fine (toner) ayant une moyenne en poids des diamètres de particules de 8,9 pm. Une proportion de 0,6 partie de silice anhydre hydrophobe (surface spécifique BET 130 m 2/g) ayant la propriété d'être chargée positivement, qui avait été traitée avec une huile de silicone portant des groupes animo, a été ajoutée à 100 parties du toner obtenu Le mélange résultant a ensuite étant agité au moyen d'un mélangeur Henschel pour préparer un toner magnétique noir qui avait la propriété d'être positivement chargé et qui portait la silice anhydre hydrophobe à la surface des particules de toner. Des essais de copiage ont été effectués par l'application du toner magnétique obtenu à une machine de copiage (nom commercial NP-4835 de la firme Canon Inc) qui était disponible dans le commerce, dans des conditions ambiantes de 230 C et 60 % Le résultat obtenu a consisté en images noires nettes ayant une densité de 1,35 et ne présentant ni voile ni rugosité. Lorsque la durabilité du toner magnétique a été examinée par copiage continu d'images sur 30 000 feuilles de papier, les images obtenues se sont révélées correctes et en aucun cas inférieures aux images obtenues au stade initial Comme résultat de la mesure de la quantité de charge par frottement du toner supporté sur le manchon de développement, on a trouvé que la quantité était de + 9,3 pc/g au stade initial et de + 8,9 pc/g après que des images eurent été reproduites sur 30 000 feuilles de papier, ce qui constitue des valeurs élevées dans une mesure satisfaisante Le manchon était à peine souillé. Comme résultat d'essais de copiage dans des conditions de 15 'C et de 10 %, on a obtenu des images ayant une haute densité Lorsque la durabilité du toner magnéti- que a été examinée par copiage continu d'images sur 000 feuilles de papier, on a obtenu des images de bonne qualité ayant une haute densité. Lorsque des essais de copiage ont été effectués dans les conditions difficiles de 450 C et 95 %, de bons résultats ont été obtenus. En outre, lorsqu'on a laissé reposer le toner magnétique pendant 1 mois dans les conditions difficiles et lorsqu'on les a soumis ensuite à des essais de copiage, on a obtenu des résultats satisfaisants sans aucun problème. Exemple 13 Une poudre fine (toner) ayant une moyenne en poids des diamètres de particules de 8,6 gm a été obtenue par le même procédé que celui qui avait été utilisé dans l'exemple 12, excepté que les 3 parties de l'exemple de composé No 1 utilisées dans l'exempt 12 ont été remplacées par 5 parties de l'exemple de composé No 3 De la silice a été mélangée avec le toner ainsi formé de la même manière que dans l'exemple 12 afin de préparer un toner noir magnétique ayant la propriété d'être chargé positivement, qui portait à la surface de ses particules de la silice anhydre hydrophobe ayant la propriété d'être chargée positivement. Lorsque des essais de copiage ont été effectués par l'application du toner magnétique ainsi formé à une machine de copiage (nom commercial NP- 1215 de la firme Canon Inc), qui était disponible dans le commerce, dans des conditions ambiantes de 230 C et de 60 %, on a obtenu des images noires nettes ayant une densité de 1,36 et ne présentant ni voile ni rugosité. Lorsque la durabilité a été examinée par copiage continu d'images sur 20 000 feuilles de papier, les images obtenues ont été correctes et n'ont été nullement inférieures aux images obtenues au stade initial. En outre, on a obtenu, comme résultat d'essais de copiage effectués dans des conditions ambiantes de 150 C et de 10 %, des images ayant une haute densité et une bonne qualité Comme résultat de 2000 essais de reproduction continue, on a obtenu les mêmes résultats. Lorsque des essais de copiage ont été effectués dans des conditions ambiantes de 350 C et de 85 %, on a obtenu de bons résultats. En outre, lorsque le toner magnétique a été laissé au repos pendant 1 mois dans les mêmes conditions ambiantes, puis soumis à des essais de copiage, on a obtenu des résultats satisfaisants sans aucun problème. Exemple 14 'Copolymère styrène/méthacrylate de n-butyle/acide acrylique 100 parties (rapport de copolymérisation, 84/15/1, moyenne en poids du poids moléculaire 250 000) Substance magnétique 60 parties Cire polypropylénique de bas poids moléculaire 3 parties Exemple de composé N O 8 2 parties Les ingrédients ci-dessus ont été convenable- ment mélangés au moyen d'un mélangeur, puis malaxés au moyen d'une extrudeuse à malaxage biaxial réglée à 130 C. Le produit malaxé ainsi obtenu a été ensuite refroidi, grossièrement broyé au moyen d'un broyeur à couteaux, puis finement broyé au moyen d'un pulvériseur utilisant un jet d'air La poudre fine broyée ainsi obtenue a été tamisée au moyen d'un classeur pneumatique du type à paroi fixe. En vue d'éliminer simultanément avec précision les éléments extrêmement fins, on a encore tamisé la fraction de poudre ainsi obtenue en utilisant un classeur à divisions multiples (classeur Erbojet de la firme Nittetsu Kogyo K K) utilisant l'effet Coanda pour obtenir une poudre fine (toner) ayant une moyenne en poids des diamètres de particules de 11,7 pm. Une proportion de 0,8 partie de silice anhydre hydrophobe (surface spécifique BET 200 m 2/g) ayant la propriété d'être chargée positivement, qui avait été traitée avec du diméthylaminopropyltriméthoxysilane, a été ajoutée à 100 parties du toner obtenu Le mélange résultant a ensuite été mélangé à l'aide d'un mélangeur Henschel afin de préparer un toner magnétique noir qui avait la propriété d'être chargé positivement et qui portait à la surface de ses particules la silice anhydre hydrophobe. Des essais de copiage ont été effectués par application du toner magnétique ainsi obtenu à une machine de copiage (nom commercial NP-5540 de la firme Canon Inc), qui était disponible dans le commerce, dans des conditions ambiantes de 23 C et 60 % On a obtenu comme résultat des images noires nettes ayant une densité de 1,30 et une haute qualité. Lorsque la durabilité du toner magnétique a été examinée par copiage continu d'images sur 20 000 feuilles de papier, les images obtenues ont été correctes et n'ont été nullement inférieures aux images obtenues au stade initial. Le résultat des essais de copiage dans des conditions de 15 'C, 10 % et de 350 C, 83 % a été correct. Exemple 15 Polyester (indice d'acide, 1 mg de KOH/g; indice d'hydroxyle, 18 mg de KOH/g) 100 parties Substance magnétique 60 parties Cire polypropylénique de bas poids moléculaire 3 parties Exemple de composé No 11 4 parties Les matières indiquées ci-dessus ont été convenablement mélangées au moyen d'un mélangeur, puis malaxées en utilisant une extrudeuse à malaxage biaxial réglée à 140 o C Le produit malaxé ainsi obtenu a ensuite été refroidi, broyé grossièrement au moyen d'un broyeur à couteaux, puis finement broyé au moyen d'un pulvériseur utilisant un jet d'air La poudre finement broyée ainsi obtenue a été tamisée au moyen d'un classeur pneumatique du type à paroi fixe. En vue d'éliminer simultanément avec précision les éléments extrêmement fins, on a encore tamisé la fraction de poudre ainsi obtenue en utilisant un classeur à divisions multiples (classeur Erbojet de la firme Nittetsu Kogyo K K) utilisant l'effet Coanda pour obtenir une poudre fine (toner) ayant une moyenne en poids du diamètre des particules de 12,6 Mm. Une proportion de 0,8 partie de silice anhydre hydrophobe (surface spécifique BET 200 m 2/g) ayant la propriété d'être chargée positivement, qui avait été traitée avec une huile de silicone portant des groupes amino, a été ajoutée à 100 parties du toner obtenu Le mélange résultant a ensuite été mélangé en utilisant un mélangeur Henschel pour préparer un toner noir magnétique qui avait la propriété d'être chargé positivement et qui portait à la surface de ses particules de la silice anhydre hydrophobe. Des essais de copiage ont été effectués par application du toner magnétique obtenu à une machine de copiage (nom commercial NP-5540, de la firme Canon Inc), qui était disponible dans le commerce, dans des conditions ambiantes de 23 C et 60 % On a obtenu comme résultat des images noires nettes ayant une densité de 1,33 et une haute qualité. Lorsque la durabilité du toner magnétique a été examinée par copiage continu d'images sur 10 000 feuilles de papier, les images obtenues ont été bonnes et n'ont été nullement inférieures aux images obtenues au stade initial. Les essais de copiage effectués dans les conditions de 150 C, 10 % et de 35 *C, 83 % ont donné de bons résultats. Exemple comparatif 2 Une poudre fine (toner) ayant une moyenne en poids des diamètres de particules de 8,6 Mm a été obtenue par mélange, malaxage, broyage et classification par le même mode opératoire que celui qui avait été utilisé dans l'exemple 12, excepté que les 3 parties d'exemple de composé No 1 utilisées dans l'exemple 12 ont été remplacées par 3 parties de N,N'-bis-( 3-méthylphényl)guanidine De la silice a ensuite été mélangée avec le toner ainsi obtenu par le même mode opératoire que celui qui avait été utilisé dans l'exemple 12 pour préparer un toner magnétique noir ayant la propriété d'être chargé positivement, qui portait à la surface de ses particules de la silice anhydre ayant la propriété d'être chargée positivement. Des essais de copiage ont été effectués par application du toner magnétique ainsi obtenu à une machine de copiage (nom commercial NP-4835 de la firme Canon Inc), disponible dans le commerce, dans des conditions ambiantes de 23 C et de 60 % On a obtenu comme résultat des images noires nettes ayant une densité de 1,31 et ne présentant ni voile ni rugosité. Lorsque la durabilité du toner magnétique a été examinée par copiage continu d'images sur 30 000 feuilles de papier, les images obtenues ne se sont nullement montrées inférieures aux images obtenues au stade initial. Comme résultat de la mesure de la quantité de charge par frottement du toner porté par le manchon de développement, la quantité a été de + 7,8 gc/g au stade initial et de + 7,1 pc/g après que des images eurent été reproduites sur 000 feuilles de papier, ce qui a été inférieur aux valeurs obtenues dans l'exemple 12 Le manchon était à peine souillé. Comme résultat des essais de copiage effectués dans des conditions ambiantes de 15 'C et 10 %, on a obtenu des images ayant une haute densité Lorsque la durabilité du toner magnétique a été examinée par copiage continu d'images sur 30 000 feuilles de papier, on a obtenu des images ayant une haute densité et une très bonne qualité. Comme résultat de l'essai de copiage dans les conditions ambiantes sévères de 45 C et de 95 %, on a observé une réduction de la densité d'image après des essais de durabilité d'environ 20 000 copiages. REVENDICATIONS 1 Composé du type de la guanidine, caracté- risé en ce qu'il répond à la formule générale: n 3-f-Il 21 N 11 fi ZS a 44 a S R 6 dans laquelle R 1 à R 8 représentent chacun un atome d'hydrogène, un groupe alkyle, un groupe amino, un groupe alkoxy, un groupe aryle substitué ou non substitué et RI à R 8 peuvent être identiques ou peuvent être différents les uns des autres et peuvent former un noyau conjointement avec les substituants adjacents; X est un atome d'halo- gène, un groupe hydroxyle ou un groupe alkoxy; et _ et n sont chacun un nombre entier ayant une valeur de 1 à 8. 2 Composé du type de la guanidine suivant la revendication 1, caractérisé en ce qu'il répond à la formule suivante 2 N Il G N G I 2 -I t Nl C 1 u 2 X R 3 Il 2 dans laquelle R 1, R 2 et R 3 représentent chacun un atome d'hydrogène, un groupe alkyle ayant 1 à 4 atomes de carbone, un groupe alkoxy ayant 1 à 4 atomes de carbone ou un groupe phényle, R 1, R 2 et R 3 peuvent être identiques ou peuvent être différents les uns des autres et former un noyau conjointement avec les substituants adjacents; et X est un atome d'halogène. 3 Composé du type de la guanidine suivant la revendication 1, caractérisé en ce que X est choisi dans le groupe comprenant le chlore et le brome. 4 Composé du type de la guanidine suivant la revendication 1, caractérisé en ce qu'au moins l'un de R 1, R 2, R 3, R 4, R 5 et R 6 est choisi entre un groupe alkyle et un groupe phényle. 5 Composé du type de la guanidine suivant la revendication 1, caractérisé en ce qu'au moins deux de R 1, R 2, R 3, R 4, R 5 et R 6 sont choisis entre des groupes alkyle et des groupes phényle. 6 Composé du type de la guanidine suivant la revendication 4, caractérisé en ce qu'au moins l'un des substituants R 1, R 2, R 3, R 4, R 5 et R 6 est choisi entre un groupe alkyle et un groupe phényle et les substituants restants sont des atomes d'hydrogène. 7 Composé du type de la guanidine suivant la revendication 4, caractérisé en ce que le groupe alkyle ou le groupe phényle est en position ortho. 8 Composé du type de la guanidine suivant la revendication 1, caractérisé en ce que R 1, R 2, R 3, R 4, R 5 et R 6 sont tous des groupes alkyle. 9 Composé du type de la guanidine suivant la revendication 8, caractérisé en ce que R 1, R 2, R 3, R 4, R 5 et R 6 représentent tous le même groupe alkyle. Composé du type de la guanidine suivant la revendication 1, caractérisé en ce qu'au moins l'un de R 1, R 2, R 3, R 4, R 5 et R 6 est un groupe amino. 11 Composé du type de la guanidine suivant la revendication 4, caractérisé en ce qu'au moins l'un des substituants R 1, R 2, R 3, R 4, R 5 et R 6 est choisi entre un groupe alkyle et un groupe phényle et les substituants restants sont des groupes amino. 12 Composé du type de la guanidine suivant la revendication 2, caractérisé en ce qu'au moins l'un de R 1, R 2 et R 3 est choisi entre un groupe alkyle et un groupe phényle. 13 Composé du type de la guanidine suivant la revendication 2, caractérisé en ce qu'au moins deux de R 1, R 2 et R 3 sont choisis entre des groupes alkyle et des groupes phényle. 14 Composé du type de la guanidine suivant la revendication 12, caractérisé en ce qu'au moins l'un des substituants R 1, R 2 et R 3 est choisi entre un groupe alkyle et un groupe phényle et les substituants restants sont des atomes d'hydrogène. Composé du type de la guanidine suivant la revendication 12, caractérisé en ce qu'un groupe alkyle ou phényle est en position ortho. 16 Composé du type de la guanidine suivant la revendication 2, caractérisé en ce que R 1, R 2 et R 3 sont tous des groupes alkyle. 17 Composé du type de la guanidine suivant la revendication 16, caractérisé en ce que R 1, R 2 et R 3 représentent tous le même groupe alkyle. 18 Composé du type de la guanidine suivant la revendication 2, caractérisé en ce qu'au moins l'un de R 1, R 2 et R 3 est un groupe amino. 19 Composé du type de la guanidine suivant la revendication 12, caractérisé en ce qu'au moins l'un des substituants R 1, R 2 et R 3 est choisi entre un groupe alkyle et un groupe phényle, les substituants restants étant des groupes amino. Toner destiné au développement d'images électrostatiques, caractérisé en ce qu'il comprend une résine utilisée comme liant et un composé du type de la guanidine suivant l'une des revendications 1 et 2. 21 Toner suivant la revendication 20, carac- térisé en ce qu'il est mélangé à de la silice en poudre. 22 Toner suivant la revendication 21, caractérisé en ce que la silice en poudre est une silice chargée positivement. 23 Toner suivant la revendication 22, caractérisé en ce que la silice pouvant être chargée positivement est de la silice anhydre hydrophobe traitée avec une huile de silicone portant des groupes amino. 24 Toner suivant la revendication 20, caractérisé en ce qu'il est un toner magnétique contenant une matière magnétique. Toner suivant la revendication 20, caractérisé en ce que la résine utilisée comme liant est une résine du type d'un homopolymère ou d'un copolymère de polystyrène. 26 Toner suivant la revendication 20, caractérisé en ce que la résine utilisée comme liant est une résine du type d'un homopolymère ou d'un copolymère de polyéthylène. 27 Toner suivant la revendication 20, caractérisé en ce qu'il contient de la silice en poudre. 28 Toner suivant la revendication 27, caractérisé en ce que la silice en poudre est une silice pouvant être chargée positivement. 29 Toner suivant la revendication 20, caractérisé en ce qu'il contient un dérivé de guanidine suivant l'une quelconque des revendications 3 à 16. Développateur du type à deux composants destiné au développement d'images électrostatiques, caractérisé en ce qu'il comprend des particules de support et un toner suivant l'une quelconque des revendications 20 à 23 et 25 à 29. 31 Unité d'appareil, caractérisée en ce qu'elle comprend: (a) un corps pouvant être chargé, servant à supporter des images électrostatiques, (b) un système de chargement servant à charger ledit corps et (c) un système de développement servant à développer une image électrostatique supportée par ledit corps pouvant être chargé, le système de chargement et le système de dévelop- pement étant intégrés sur leur support pour former une seule et même unité qui est installée de façon amovible sur le corps de l'appareil, et le système de développement comprend au moins un toner servant au développement d'une image électrostatique, comprenant une résine utilisée comme liant et un composé du type de la guanidine répondant à la formule suivante: a 2 R N 3 R = N i ( 12 Nl G Il 2)2)m X RS RG dans laquelle R 1 à R 8 représentent chacun un atome d'hydrogène, un groupe alkyle, un groupe amino, un groupe alkoxy, un groupe aryle substitué ou non substitué et R 1 à R 8 peuvent être identiques ou différents les uns des autres et peuvent former un noyau conjointement avec les substi- tuants adjacents; X est un atome d'halogène, un groupe hydroxyle ou un groupe alkoxy; et m et _ représentent chacun un nombre entier ayant une valeur de 1 à 8. 32 Unité d'appareil suivant la revendication 31, caractérisée en ce que le toner est l'un quelconque des toners suivant les revendications 1 à 29. 33 Appareil électrophotographique, caractérisé en ce qu'il comprend: (a) un corps pouvant être chargé, servant à supporter les images électrostatiques, (b) un système de chargement permettant de charger ledit corps et (c) un système de développement servant à développer une image électrostatique supportée par ledit corps pouvant être chargé, ce système de développement comprenant au moins un toner servant au développement d'une image électrostatique contenant une résine utilisée comme liant et un composé du type de la guanidine répondant à la formule suivante R 2 R 3 R'1 C = N-(C Ile 2 X C 1 t 2) m X Nl RR dans laquelle R 1 à R 8 représentent chacun un atome d'hydrogène, un groupe alkyle, un groupe amino, un groupe alkoxy, un groupe aryle substitué ou non substitué et R 1 à R 8 peuvent être identiques ou différents les uns des autres et former un noyau conjointement avec les substituants adjacents; X est un atome d'halogène, un groupe hydroxyle ou un groupe alkoxy; et m et N représentent chacun un nombre entier ayant une valeur de 1 à 8. 34 Appareil électrophotographique suivant la revendication 33, caractérisé en ce que le toner est l'un quelconque des toners suivant les revendications 20 à 29. Appareil pour fac-similé, caractérisé en ce qu'il comprend: (a) un système formant une image électro- photographique et (b) un système servant à recevoir une information d'image depuis un terminal se trouvant à distance, ledit système de formation d'une image électro- photographique comprenant (i) un corps pouvant être chargé, destiné à supporter des images électrostatiques, (ii) un système servant à charger ledit corps et (iii} un système servant au développement d'une image électrostatique supportée par ledit corps pouvant être chargé, le système de développement comprenant au moins un toner servant au développement d'une image électrostatique, comprenant une résine utilisée comme liant et un composé du type de la guanidine répondant à la formule suivante: N Il I Nil R 6 R 4 _ 1 i RG dans laquelle R 1 à R 8 représentent chacun un atome d'hydrogène, un groupe alkyle, un groupe amino, un groupe alkoxy, un groupe aryle substitué ou non substitué et R 1 à R 8 peuvent être identiques ou différents les uns des autres et former un noyau conjointement avec les substituants adjacents; X est un atome d'halogène, un groupe hydroxyle ou un groupe alkoxy; et _ et N représentent chacun un nombre entier ayant une valeur de 1 à 8. 36 Appareil pour fac-similé suivant la revendication 35, caractérisé en ce que le toner est l'un quelconque des toners suivant les revendications 20 à 29.